Brevet FR3051474A1 (20171124)
REVENDICATIONS1. Composite (P1, P2) comprenant : au moins un élément de renfort (10), une couche adhésive (14) réalisée dans une composition adhésive et revêtant l'élément de renfort (10), un corps élastomérique (20) réalisé dans une matrice élastomérique comprenant au moins un élastomère choisi dans le groupe constitué par un élastomère de type éthylène alpha oléfine, un élastomère polychloroprène (CR) et les mélanges de ces élastomères et dans lequel est noyé l'élément de renfort (10) revêtu de la couche adhésive (14), le composite (P1, P2) étant caractérisé en ce que la composition adhésive comporte au moins une résine phénol-aldéhyde à base: - d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et - d'au moins un aldéhyde, aromatique porteur d'au moins une fonction aldéhyde, comprenant au moins un noyau aromatique.\n<CLM>\1\tComposite (P1, P2) selon la revendication précédente, dans lequel le noyau aromatique du polyphénol aromatique est porteur de trois fonctions hydroxyle en position méta les unes par rapport aux autres.\n<CLM>\1\tComposite (P1, P2) selon l'une quelconque des revendications précédentes, dans lequel les deux positions ortho de chaque fonction hydroxyle sont non substituées.\n<CLM>\1\tComposite (P1, P2) selon l'une quelconque des revendications précédentes, dans lequel le reste du noyau aromatique du polyphénol aromatique est non substitué.\n<CLM>\1\tComposite (P1, P2) selon l'une quelconque des revendications précédentes, dans lequel le polyphénol aromatique comprend plusieurs noyaux aromatiques, au moins deux d'entre eux étant chacun porteur d'au moins deux fonctions hydroxyle en position méta l'une par rapport à l'autre, les deux positions ortho d'au moins une des fonctions hydroxyle d'au moins un noyau aromatique étant non substituées.\n<CLM>\1\tComposite (P1, P2) selon la revendication précédente, dans laquelle au moins un des noyaux aromatiques du polyphénol aromatique est porteur de trois fonctions hydroxyle en position méta les unes par rapport aux autres.\n<CLM>\1\tComposite (P1, P2) selon la revendication 5 ou 6, dans lequel les deux positions ortho de chaque fonction hydroxyle d'au moins un noyau aromatique sont non substituées. 3051474 - 35 -\n<CLM>\1\tComposite (P1, P2) selon l'une quelconque des revendications 5 à 7, dans lequel les deux positions ortho de chaque fonction hydroxyle de chaque noyau aromatique sont non substituées.\n<CLM>\1\tComposite (P1, P2) selon l'une quelconque des revendications précédentes, 5 dans lequel le ou chaque noyau aromatique du polyphénol aromatique est un noyau benzénique.\n<CLM>\1\tComposite (P1, P2) selon l'une quelconque des revendications précédentes, dans lequel le polyphénol aromatique est choisi dans le groupe constitué par le résorcinol, le phloroglucinol, le 2,2',4,4'-tétrahydroxydiphényl sulfide, la 2,2',4,4'- 10 tétrahydroxybenzophénone, les résines pré-condensées à partir d'au moins un de ces polyphénols aromatiques et les mélanges de ces composés.\n<CLM>\1\tComposite (P1, P2) selon l'une quelconque des revendications précédentes, dans lequel le noyau aromatique de l'aldéhyde aromatique est porteur de la fonction aldéhyde. 15\n<CLM>\1\tComposite (P1, P2) selon l'une quelconque des revendications précédentes, dans lequel l'aldéhyde aromatique est un polyaldéhyde aromatique dans lequel le noyau aromatique est porteur d'au moins deux fonctions aldéhydes.\n<CLM>\1\tComposite (P1, P2) selon l'une quelconque des revendications 1 à 12, dans lequel le noyau aromatique de l'aldéhyde aromatique est choisi dans le groupe constitué par 20 un noyau benzénique et un noyau furaniqUe, de préférence le noyau aromatique de l'aldéhyde aromatique est un noyau benzénique.\n<CLM>\1\tComposite (P1, P2) selon l'une quelconque des revendications 1 à 12, dans lequel l'aldéhyde aromatique est de formule générale (A): H (A) 25 dans laquelle X comprend N, S ou O R représente -H ou -CHO.\n<CLM>\1\tComposite (P1, P2) selon l'une quelconque des revendications 1 à 12, dans lequel l'aldéhyde aromatique est choisi dans le groupe constitué par le 1,2-benzène- 30 dicarboxaldéhyde, le 1,3-benzène-dicarboxaldéhyde, le 1,4-benzène-dicarboxaldéhyde, le furfuraldéhyde, le 2,5-furanedicarboxaldéhyde et les mélanges de ces composés, de préférence l'aldéhyde aromatique est choisi parmi le 1,3-benzène-dicarboxaldéhyde, le 1,4- 3051474 - 36 - benzène-dicarboxaldéhyde, le furfuraldéhyde, le 2,5-furanedicarboxaldéhyde et les mélanges de ces composés, plus préférentiellement l'aldéhyde aromatique est le 1,4- benzène-dicarboxaldéhyde.\n<CLM>\1\tComposite (P1, P2) selon l'une quelconque des revendications précédentes, 5 dans lequel l'élastomère de type éthylène alpha oléfine est choisi dans le groupe constitué par les copolymères d'éthylène-propylène (EPM), les copolymères d'éthylène-propylènediène (EPDM) et les mélanges de ces copolymères.\n<CLM>\1\tComposite (P1, P2) selon l'une quelconque des revendications précédentes, dans lequel la composition adhésive comprend au moins un latex d'élastomère insaturé. 10\n<CLM>\1\tComposite (P1, P2) selon la revendication précédente, dans lequel l'élastomère insaturé du latex est un élastomère diénique, choisi de préférence dans le groupe constitué par les polybutadiènes, les copolymères de butadiène, les polyisoprènes, les copolymères d'isoprène, les terpolymères vinylpyridine-styrène-butadiène, les élastomères de type éthylène alpha oléfine, les élastomères polychioroprène (CR) et les 15 mélanges de ces élastomères.\n<CLM>\1\tComposite (P1, P2) selon la revendication précédente, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 20\n<CLM>\1\tComposite (P1, P2) selon l'une quelconque des revendications précédentes, dans lequel la matrice élastomérique comprend une charge renforçante.\n<CLM>\1\tComposite (P1, P2) selon l'une quelconque des revendications précédentes, dans lequel la matrice élastomérique comprend un sel métallique d'acide organique a, 3 insaturé. 25\n<CLM>\1\tComposite (P1, P2) selon l'une quelconque des revendications précédente, dans lequel l'élément de renfort (10) est non-métallique.\n<CLM>\1\tComposite (P1, P2) selon la revendication précédente, dans lequel l'élément de renfort non-métallique (10) comprend au moins un brin multifilamentaire de monofilaments élémentaires (18). 30\n<CLM>\1\tComposite (P1, P2) selon la revendication 22 ou 23, dans lequel l'élément de renfort non-métallique (18) est réalisé dans un matériau choisi dans le groupe constitué par les matériaux textiles, les matériaux minéraux et les associations de ces matériaux.\n<CLM>\1\tComposite (P1, P2) selon l'une quelconque des revendications 22 à 24, dans lequel l'élément de renfort non-métallique (18) est réalisé dans un matériau textile, de 35 préférence choisi dans le groupe constitué par les polyesters, les polyamides, les polycétones, les alcools polyvinyliques, les celluloses et les associations de ces matériaux. 3051474 - 37 -\n<CLM>\1\tComposite (P1, P2) selon l'une quelconque des revendications 1 à 25, dans lequel le corps élastomérique (20) revêt directement la couche adhésive (14).\n<CLM>\1\tComposite (P1, P2) selon l'une quelconque des revendications 1 à 25, comprenant une couche élastomérique de liaison (16) réalisée dans une composition 5 élastomérique de liaison et revêtant directement la couche adhésive (14), la composition élastomérique de liaison comprenant au moins un élastomère choisi dans le groupe constitué par un élastomère de type éthylène alpha oléfine, un élastomère polychloroprène (CR) et les mélanges de ces élastomères.\n<CLM>\1\tComposite (P1, P2) selon la revendication précédente, dans lequel Io l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tComposite (P1, P2) selon la revendication 27 ou 28, dans lequel le ou les élastomères de la composition élastomérique de liaison est ou sont identiques au ou aux 15 élastomères de la matrice élastomérique.\n<CLM>\1\tComposite (P1, P2) selon l'une quelconque des revendications 27 à 29, dans lequel la couche élastomérique de liaison (16) forme une gaine autour de l'élément de renfort (10).\n<CLM>\1\tComposite (P1, P2) selon l'une quelconque des revendications 1 à 30, dans 20 lequel la couche adhésive (14) revêt directement l'élément de renfort non-métallique (10).\n<CLM>\1\tComposite (P1, P2) selon l'une quelconque des revendications 1 à 30, dans lequel la couche adhésive (14) revêt directement une composition de cohésion imprégnant l'élément de renfort non-métallique (18).\n<CLM>\1\tComposite (P1, P2) selon la revendication précédente, dans lequel la 25 composition de cohésion est à base d'un produit de réaction d'au moins un isocyanate.\n<CLM>\1\tComposite (P1, P2) selon l'une quelconque des revendications précédentes, formant une courroie de transmission de puissance.\n<CLM>\1\tComposite (P1, P2) selon la revendication précédente, comprenant une couche d'entrainement mécanique (22) agencée au contact du corps élastomérique (20), la 30 couche d'entrainement mécanique étant pourvue de nervures (24).\n<CLM>\1\tComposite (P1, P2) selon la revendication précédente, dans lequel la couche d'entrainement (22) est réalisée dans une composition élastomérique comprenant au moins un élastomère choisi dans le groupe constitué par un élastomère de type éthylène alpha oléfine, un élastomère nitrile hydrogéné (HNBR), un élastomère nitrile (NBR), un 35 polyéthylène chlorosulfoné avec groupements alkyles (ACSM), un élastomère polychloroprène (CR), un polybutadiène (BR), un caoutchouc naturel (NR), un polyisoprène 3051474 - 38 - de synthèse (IR), un copolymère de butadiène-styrène (SBR), un copolymère d'isoprène-butadiène (BIR), un copolymère d'isoprène-styrène (SIR), un copolymère de butadiènestyrène-isoprène (SBIR) et les mélanges de ces élastomères.\n<CLM>\1\tComposite (P1, P2) selon la revendication précédente, dans lequel 5 l'élastomère de la composition élastomérique de la couche d'entrainement (22) est choisi dans le groupe constitué par un élastomère de type éthylène alpha oléfine, un élastomère polychloroprène (CR), un polybutadiène (BR), un caoutchouc naturel (NR), un copolymère de butadiène-styrène (SBR) et les mélanges de ces élastomères.\n<CLM>\1\tComposite (P1, P2) selon la revendication 36 ou 37, dans lequel l'élastomère 10 de type éthylène alpha oléfine est choisi dans le groupe constitué par les copolymères d'éthylène-propylène (EPM), les copolymères d'éthylène-propylène-diène (EPDM) et les mélanges de ces copolymères.\n<CLM>\1\tProcédé de fabrication d'un composite (P1, P2), caractérisé en ce que le procédé comprend les étapes suivantes : 15\n<CLM>\1\tagencer, à l'état cru, un empilement comportant, dans cet ordre : une première couche élastomérique (26) réalisée dans un premier matériau élastomérique, au moins un élément de renfort (10) revêtu d'une couche adhésive (14) réalisée dans une composition adhésive, la composition adhésive comportant au moins 20 une résine phénol-aldéhyde à base : d'au moins un polyphénol aromatique comprenant au moins un noyau aromatique porteur d'au moins deux fonctions hydroxyle en position méta l'une par rapport à l'autre, les deux positions ortho d'au moins une des fonctions hydroxyle étant non substituées, et 25 - d'au moins un aldéhyde aromatique porteur d'au moins une fonction aldéhyde, comprenant au moins un noyau aromatique, une deuxième couche élastomérique (28) réalisée dans un deuxième matériau élastomérique, au moins l'un des premier et deuxième matériaux élastomériques comprenant au moins un élastomère choisi dans le groupe constitué par un 30 élastomère de type éthylène alpha oléfine, un élastomère polychloroprène (CR) et les mélanges de ces élastomères,\n<CLM>\1\tmouler et réticuler l'empilement.\n<CLM>\1\tProcédé selon la revendication précédente, dans lequel l'élastomère de type éthylène alpha oléfine est choisi dans le groupe constitué par les copolymères d'éthylène- 35 propylène (EPM), les copolymères d'éthylène-propylène-diène (EPDM) et les mélanges de ces copolymères. 3051474 - 39 -\n<CLM>\1\tProcédé selon la revendication 39 ou 40, comprenant, préalablement à l'étape d'agencement de l'empilement, une étape d'imprégnation de l'élément de renfort (10) par une composition de cohésion.\n<CLM>\1\tProcédé selon l'une quelconque des revendications 39 à 41, comprenant, 5 préalablement à l'étape d'agencement de l'empilement, une étape de revêtement de l'élément de renfort (10) par la composition adhésive.\n<CLM>\1\tProcédé selon l'une quelconque des revendications 39 à 42, dans lequel on agence chaque première et deuxième couche élastomérique directement au contact de la couche adhésive (14). 10\n<CLM>\1\tProcédé selon l'une quelconque des revendications 39 à 42, comprenant, préalablement à l'étape d'agencement de l'empilement, une étape de revêtement de la couche adhésive (14) directement par une composition élastomérique de liaison, la composition élastomérique de liaison comprenant au moins un élastomère choisi dans le groupe constitué par un élastomère de type éthylène alpha oléfine, un élastomère 15 polychloroprène (CR) et les mélanges de ces élastomères.\n<CLM>\1\tProcédé selon la revendication précédente, dans lequel l'élastomère de type éthylène alpha oléfine est choisi dans le groupe constitué par les copolymères d'éthylène-propylène (EPM), les copolymères d'éthylène-propylène-diène (EPDM) et les mélanges de ces copolymères. 20\n<CLM>\1\tProcédé selon la revendication précédente, dans lequel on revêt directement la couche adhésive (14) de la composition élastomérique de liaison par extrusion d'une gaine (16) de la composition élastomérique de liaison autour de l'élément de renfort (10) revêtu de la couche adhésive (14).\n<CLM>\1\tProcédé de fabrication d'une courroie de transmission de puissance (P1, P2) 25 caractérisé en ce que le procédé comprend les étapes suivantes :\n<CLM>\1\tagencer, à l'état cru, un empilement comportant, dans cet ordre : - une première couche élastomérique (26) réalisée dans un premier matériau élastomérique, - au moins un élément de renfort (10) revêtu d'une couche adhésive (14) réalisée 30 dans une composition adhésive, la composition adhésive comportant au moins une résine phénol-aldéhyde à base : - d'au moins un polyphénol aromatique comprenant au moins un noyau aromatique porteur d'au moins deux fonctions hydroxyle en position méta l'une par rapport à l'autre, les deux positions ortho d'au moins une des 35 fonctions hydroxyle étant non substituées, et 3051474 -40- - d'au moins un aldéhyde aromatique porteur d'au moins une fonction aldéhyde, comprenant au moins un noyau aromatique, - une deuxième couche élastomérique (28) réalisée dans un deuxième matériau élastomérique, au moins l'un des premier et deuxième matériaux élastomériques 5 comprenant au moins un élastomère choisi dans le groupe constitué par un élastomère de type éthylène alpha oléfine, un élastomère polychloroprène (CR) et les mélanges de ces élastomères, - une troisième couche élastomérique d'entrainement mécanique (22) agencée au contact de la deuxième couche élastomérique (28) réalisée dans un troisième 10 matériau élastomérique,\n<CLM>\1\tmouler et réticuler l'empilement.